КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение касается составов керамических масс, которые могут быть использованы в производстве облицовочной плитки.
Известна керамическая масса, содержащая, мас.%: глинистое сырье 32,5-84,4; кварцевый песок 12,8-27,5; пегматит 0,2-14,0; малощелочное стекло 5,0-24,5 [1].
Задача изобретения состоит в получении термостойких керамических изделий (плитки).
Технический результат достигается тем, что керамическая масса для изготовления облицовочной плитки, включающая глинистое сырье, кварцевый песок, пегматит, дополнительно содержит оксид цинка и тальк, а в качестве глинистого сырья - беложгущуюся глину при следующем соотношении компонентов, мас.%: беложгущаяся глина 67,0-68,0; кварцевый песок 9,0-11,0; пегматит 9,0-11,0; оксид цинка 2,0-3,0; тальк 9,0-11,0.
В таблице приведены составы керамической массы для изготовления облицовочной плитки.
Таблица
Компоненты
Состав, мас.%
1
2
Беложгущаяся глина
68,0
67,0
Кварцевый песок
9,0
11,0
Пегматит
11,0
9,0
Оксид цинка
3,0
2,0
Тальк
9,0
11,0
Термостойкость, °С
~250
~250
Для приготовления керамической массы используют качественные беложгущиеся глины любых месторождений.
2
Компоненты дозируют в требуемых количествах. Беложгущуюся глину, кварцевый песок, пегматит, тальк по отдельности размалывают до порошкообразного состояния (удельная поверхность 2500-3500 см/г), смешивают, добавляя оксид цинка, и готовят керамическую массу с влажностью 11-13%, из которой формуют изделия (плитку) требуемой конфигурации. На поверхность изделий напыляют слой цветной глазури и при температуре 1150-1200°С проводят обжиг.
Источники информации
1. SU 500203 А, 1976.